СПОСОБ ПРИГОТОВЛЕНИЯ КАТАЛИЗАТОРОВ НА НОСИТЕЛЯХ ИЗ НЕОРГАНИЧЕСКИХ ОКСИДОВ

1. Способ приготовления катализатора, включающий формование неорганического оксидного компонента; промывку указанного компонента; введение в контакт указанного компонента с водно-кислотной ванной, содержащей каталитический металл для пропитки указанного компонента указанным каталитическим металлом, в результате чего образуется активированный компонент; и сушку указанного неорганического оксидного компонента с образованием указанного катализатора.
2. Способ по п.1, в котором указанная кислотная ванна имеет рН в конце пропитки металлом от примерно 1,0 до примерно 6,5.
3. Способ по п.2, в котором указанная кислотная ванна имеет рН в конце пропитки металлом от примерно 3,5 до примерно 5,0.
4. Способ по п.1, в котором водно-кислотную ванну приготовляют с использованием кислоты, имеющей рКа в пределах приблизительно от 1 до 5.
5. Способ по п.4, в котором водно-кислотную ванну приготовляют с использованием кислоты, имеющей рКа в пределах приблизительно от 3 до 5.
6. Способ по п.1, в котором указанная кислотная ванна дополнительно содержит соль упомянутого каталитического металла, причем этот каталитический металл выбирают из группы, состоящей из щелочного металла и щелочноземельного металла.
7. Способ по п.2, в котором указанная кислотная ванна дополнительно содержит соль упомянутого каталитического металла, причем этот каталитический металл выбирают из группы, состоящей из щелочного металла и щелочноземельного металла.
8. Способ по п.3, в котором указанная кислотная ванна дополнительно содержит соль упомянутого каталитического металла, причем этот каталитический металл выбирают из группы, состоящей из щелочного металла и щелочноземельного металла.
9. Способ по п.6, в котором упомянутой солью является соль указанного каталитического металла и муравьиной кислоты.
10. Способ по п.6, в котором указанным каталитическим металлом является цезий, а указанную соль выбирают из группы, состоящей из карбоната цезия, формиата цезия, ацетата цезия, нитрата цезия, хлорида цезия и их смесей.
11. Способ по любому из предыдущих пунктов, в котором неорганический оксидный компонент содержит оксид кремния.
12. Способ по п.11, в котором упомянутый оксид кремния включает в себя силикагель, а стадия образования этого силикагеля включает в себя смешение силиката щелочного металла с минеральной кислотой с образованием гидрозоля и последующее самопроизвольное застывание этого гидрозоля.
13. Способ по п.11, в котором упомянутый оксид кремния включает в себя совместный гель, а стадия образования этого совместного геля включает в себя смешение силиката щелочного металла, минеральной кислоты и источника второго металла с образованием гидрозоля и последующее самопроизвольное застывание этого гидрозоля.
14. Способ по п.13, в котором операция смешения включает в себя вначале смешение упомянутой минеральной кислоты с источником упомянутого второго металла с образованием смеси и последующее смешение указанного силиката щелочного металла с этой смесью.
15. Способ по п.13 или 14, в котором указанный второй металл выбирают из группы, состоящей из циркония, титана, алюминия и железа.
16. Способ по п.13, в котором указанным вторым металлом является цирконий, а указанным источником циркония является орто-сульфат циркония.
17. Продукт, полученный по способу по любому из пп.1-16.
18. Продукт по п.17, который обладает средним размером пор по меньшей мере 8 нм.
2
19. Продукт по п.17 или 18, который имеет удельную поверхность от 250 до 550 м/г.
2
20. Продукт по п.17 или 18, который имеет удельную поверхность по меньшей мере 300 м/г.
2
21. Продукт по п.19, который имеет удельную поверхность от 350 до 450 м/г.
22. Способ приготовления катализатора, включающий стадии: смешение силиката щелочного металла, минеральной кислоты и источника циркония, в результате чего получают гидрозоль, и последующее самопроизвольное застывание гидрозоля с образованием совместного геля; промывание указанного совместного геля, контактирование указанного совместного геля с водно-кислотной ванной, содержащей цезий с целью пропитывания указанного совместного геля цезием, в результате чего образуется активированный компонент, причем указанная ванная имеет рН в конце пропитки металлом ниже 7,0; и высушивание указанного активированного компонента с образованием катализатора.
23. Продукт, полученный по способу по п.22.
2
24. Продукт по п.23, который имеет удельную поверхность по меньшей мере 300 м/г.
2
25. Продукт по п.24, который имеет удельную поверхность от 350 до 450 м/г.